(57)【特許請求の範囲】
【請求項１】
海水や海水塩成分を含む水溶液中で使用されて、Ｃａ不透過状態のＣａアルギン酸膜が、Ｓｒ選択吸着剤の表面層を形成し、吸着部材が、Ｓｒを吸着する単独種類の無機材料で形成されて、単独で、固形化されたＳｒ吸着ゾーンを形成したカプセル状のＳｒ選択吸着剤を放射性Ｓｒで汚染された海水や海水塩成分を含む水溶液中で使用し、Ｃａ不透過状態で、放射性Ｓｒを吸着させることを特徴とするＳｒ選択吸着剤を用いた放射性Ｓｒで汚染された海水や海水塩成分を含む水溶液の処理方法。
【請求項２】
請求項１において、無機材料として、Ａ型ゼオライト又はＸ型ゼオライトを用いたカプセル状のＳｒ選択吸着剤を放射性Ｓｒで汚染された海水や海水塩成分を含む水溶液中で使用することを特徴とするＳｒ選択吸着剤を用いた放射性Ｓｒで汚染された海水や海水塩成分を含む水溶液の処理方法。
【請求項３】
請求項１において、前記吸着部材が、前記Ｃａアルギン酸膜を選択透過したＢａをも吸着する材料で形成されたカプセル状のＳｒ選択吸着剤を放射性Ｓｒで汚染された海水や海水塩成分を含む水溶液中で使用することを特徴とするＳｒ選択吸着剤を用いた放射性Ｓｒで汚染された海水や海水塩成分を含む水溶液の処理方法。
【発明の詳細な説明】
【技術分野】
【０００１】
本発明は、海水や濃縮海水或いは希釈海水等の排水中に含まれる放射性同位元素である８９Ｓｒ及び９０Ｓｒを含むストロンチウム（Ｓｒ）を選択的に吸着するストロンチウム選択吸着剤を用いた放射性Ｓｒで汚染された海水や海水塩成分を含む水溶液の処理方法に関する。
【背景技術】
【０００２】
ストロンチウムイオンを含み、複数種の金属イオンを含有する海水のような水溶液からストロンチウムイオンを選択的に除去する実用的な技術が望まれている。特に、水溶液中にカルシウムイオンとかマグネシウムイオンが共存する場合には、実用化が難しい。
【０００３】
従来、水溶液中にこれらの金属イオンが共存しているような場合には、金属イオンを沈殿除去するか、イオン交換体を用いて吸着除去するとか、イオン交換膜を用いて電気透析するとか、あるいは蒸留や逆浸透膜により水を分離する方法が採用されて来た。
【０００４】
特許文献１には、ストロンチウムイオンを含み複数の金属イオンを含む水溶液からストロンチウムを分離するために、チタンあるいはニオブを含んだペロブスカイト型化合物と接触させることが記載されている。
【０００５】
特許文献２には、チタン水和物を用いて水溶液中のストロンチウムイオンを吸着することが記載されている。
【０００６】
特許文献３には、炭酸カルシウム、炭酸ストロンチウム及び炭酸バリウムのいずれかの炭酸塩を吸蔵した固形材料を用いて、廃液から放射性ストロンチウムを除去することが記載されている。
【０００７】
非特許文献１には、アルギン酸カルシウムのポリマー担体中に数ミクロン程度のＡＭＰ微結晶を包括固定して、Ｃｓを吸着することが記載されている。
【先行技術文献】
【特許文献】
【０００８】
【特許文献１】特開２００５−２３０６６４号公報
【特許文献２】特公昭６２−１２９３号公報
【特許文献３】特開２００２−２６７７９６号公報
【非特許文献】
【０００９】
【非特許文献１】１０周年記念シンポジウム学術講演「高選択性複合吸着剤の合成と放射性核種分離」
【発明の概要】
【発明が解決しようとする課題】
【００１０】
海水や海水塩成分を高濃度に含有する水溶液中には、ＮａＣｌ，Ｃａ，Ｍｇが大量に共存する。特に、海水中においてＳｒに比べて多量に存在するＣａは、Ｓｒ吸着を阻害する阻害元素として作用し、水溶液中に含まれるＳｒをＣａと切り離し、単独で分離し回収することは極めて困難である。海水や海水塩成分を含む水溶液中において共存するＣａとＳｒとを分離することは、双方の元素が周期表で共に２Ａ族のアルカリ土類金属に属し、周期４．５に属して元素的に近似するもの同士であるために難しい。
【００１１】
上述したいずれの特許文献に記載されたストロンチウムの分離、回収手段・方法にあっては、海水や海水塩成分が濃縮された水溶液中に含まれるＳｒ（放射性Ｓｒである８９Ｓｒ，９０Ｓｒを含む）を分離するに際して、共存するＣａの影響を受けて、Ｓｒ単独に分離することには困難がある。
【００１２】
Ｓｒの分離を容易にするために予めＣａを沈殿その他の方法で除去しておくことも考えられるが、除去したＣａが大量に蓄積されることになってその処分がやっかいなものとなる。
【００１３】
非特許文献１には、表面にアルギン酸カルシウムを用いることを記載するが、Ｓｒ分離のための性状については何等記載していないし、内包する材料はＣｓを吸着するものである。
【００１４】
本発明は、かかる点に鑑みて、Ｓｒの吸着に際して水溶液中に共存するＣａの影響を受けずに、Ｓｒを単独に選択吸着することができ、Ｃａ自体は実質的に水溶液から分離されることなく水溶液中にそのままとどまることになるようにすることが可能なＳｒ吸着剤を用いた放射性Ｓｒで汚染された海水や海水塩成分を含む水溶液の処理方法を提供することを目的とする。
【課題を解決するための手段】
【００１５】
本発明は、海水や海水塩成分を含む水溶液中で使用されたときに、内部に配置された、Ｓｒを吸着する材料の表面に形成されたＣａアルギン酸膜が、Ｃａを不透過とし、Ｃａと共存するＳｒを選択透過させる性状をもつことでＳｒ選択吸着を可能にしたＳｒ選択吸着剤を用いることを特徴とする。
【００１６】
本発明は、具体的には、Ｃａアルギン酸膜が、Ｓｒ選択吸着剤の表面層を形成し、吸着部材が、Ｓｒを吸着する単独種類の無機材料で形成されて、単独で、固形化されたＳｒ吸着ゾーンを形成したカプセル状のＳｒ選択吸着剤を放射性Ｓｒで汚染された海水や海水塩成分を含む水溶液中で使用し、Ｃａ不透過状態で、放射性Ｓｒを吸着させることを特徴とするＳｒ選択吸着剤を用いた放射性Ｓｒで汚染された海水や海水塩成分を含む水溶液の処理方法を提供する。
【００１７】
本発明は、また、無機材料として、Ａ型ゼオライト又はＸ型ゼオライトを用いたカプセル状のＳｒ選択吸着剤を放射性Ｓｒで汚染された海水や海水塩成分を含む水溶液中で使用することを特徴とするＳｒ選択吸着剤を用いた放射性Ｓｒで汚染された海水や海水塩成分を含む水溶液の処理方法を提供する。
【００１８】
本発明は、また、前記吸着部材が、前記Ｃａアルギン酸膜を選択透過したＢａをも吸着する材料で形成されたカプセル状のＳｒ選択吸着剤を放射性Ｓｒで汚染された海水や海水塩成分を含む水溶液中で使用することを特徴とするＳｒ選択吸着剤を用いた放射性Ｓｒで汚染された海水や海水塩成分を含む水溶液の処理方法を提供する。
【００１９】
本発明は、また、前記Ｓｒ選択吸着剤を、テトラメトキシシラン、テトラエトキシシラン、チタンテトライソプロポキシドまたはチタンテトラブトキシドに浸漬させ、Ｃａアルギン酸膜の表面に存在するアルギン酸の水酸基と反応させて、シリカまたはチタニアで架橋することによる三次元構造体をＣａアルギン酸膜の表面に形成したカプセル状のＳｒ選択吸着剤を海水や海水塩成分を含む水溶液中で使用することを特徴とするＳｒ選択吸着剤を用いた放射性Ｓｒで汚染された海水や海水塩成分を含む水溶液の処理方法を提供する。
【発明の効果】
【００２０】
本発明によれば、Ｃａアルギン酸からなる膜をＳｒ選択吸着部材の表面層を形成することで、海水や海水塩成分を含む水溶液中での使用の際に共存するＣａが不透過とされ、Ｓｒが選択的に透過されることでＣａが存在する水溶液から分離されて、共存するＣａの影響を受けずに、選択透過したＳｒを単独に吸着し、Ｃａ自体は実質的に吸着分離されることなく水溶液中にそのままとどまることになるようにすることが可能なＳｒ吸着剤が放射性Ｓｒで汚染された海水や海水塩成分を含む水溶液中で使用され、放射性Ｓｒで汚染された海水や海水塩成分を含む水溶液の処理方法が提供される。
【図面の簡単な説明】
【００２１】
【図１】本発明の実施例の製法を示す図。
【図２】本実施例で用いる滴下ノズルの構成を示す図。
【図３】本実施例であるＳｒ選択吸着剤の概念を示す図。
【図４】本実施例であるＳｒ選択吸着剤の性能を説明する図。
【図５】ＲＯ膜スケール防止用キレート剤共存影響を調べた結果を示す図。
【図６】海水塩成分濃度変化の影響を調べた結果を示す図。
【発明を実施するための形態】
【００２２】
本発明は、上述したように、無機材料で固形化された、選択透過したＳｒを吸着する粒状のＳｒ吸着部材の表面に、Ｃａアルギン酸膜が形成されて、海水や海水塩成分を含む水溶液中で使用されてＣａを不透過とし、Ｃａと共存するＳｒを選択透過させる性状を持つことでＳｒの選択吸着を可能としたＳｒ選択吸着剤を用いる。
【００２３】
ここで、Ｓｒ吸着部材として、Ｓｒ吸着能力のある材料であって、固形化可能な各種の材料が用いられ得る。Ｓｒ吸着部材として、例えば、公知のゼオライト系やリム酸アルミニウム系の無機材料、あるいはアルミナとシリカとから構成される無機材料が用いられ得る。
【００２４】
さらに、Ｓｒ吸着部材として、Ｓｒ吸着能力のある材料としての、チタニア系，シリア系，アルミナ系、あるいはそれらの複合したチタニア−アルミナ系またはシリカ−アルミナ系、またはアルミニウム・イットリウム・ビスマス・クロム・鉄・インジウム・ガリウム・鉛・ベリリウム・銅・コバルト・カドミウム・亜鉛・ニッケルのリン酸塩、あるいはこれらの材料をＣａ−アルギネートに内包させた材料が用いられ得る。
【００２５】
また、特許文献１にも９０Ｓｒを廃液から除去するに適した固体吸着材が記載されており、これらの材料も用いられ得る。
【００２６】
それらの中で、特にシリア−アルミナ系として、Ａ型ゼオライトあるいはＸ型ゼオライト、その中でも細孔径４Å（オングストローム）程度のナトリウム−Ａ型のゼオライトがＳｒ吸着能力のある材料として推奨される。
【００２７】
これらの無機材料が固形状で粒状化されてＳｒ吸着部材として準備される。粒状化状態の大きさは特定されない。使用の目的に対応して、例えばカラム投入あるいは沈殿目的に対応して大きさは任意に選定され得る。
【００２８】
アルギン酸は、海藻に多く含まれる多糖類としてよく知られ、食品、医薬品、繊維、製紙、農業、工業などの分野で幅広く利用されており、その溶液はＣａ２＋、Ｓｒ２＋、Ｂａ２＋などと瞬時にゲル化反応し不溶化する。
【００２９】
本発明にあっては、粒状のＳｒ吸着部材の表面に、Ｃａアルギン酸膜が形成される。この形成されたＣａアルギン酸膜が、海水や海水塩成分を含む水溶液中で使用されてＣａを不透過とし、Ｃａと共存するＳｒを選択透過させる性状を有することが、実験、研究によって本発明者等によって新たに見つけ出された。Ｃａアルギン酸にＣａアルギン酸性能を低下させない範囲で他の物質が混在することは許容される。
【００３０】
ここで、「Ｃａを不透過である」とは、膜がＣａを吸着しない、そして吸着しないことに伴って透過しないことを意味する。しかしながら、Ｓｒを除去するという運用初期において膜がＣａを実質的に吸着せず、透過しなくなるという状況を意味すると解すべきである。絶対的に不透過であると解すべきではない。そして、Ｓｒを選択透過させるとは、周期表で共に２Ａ族のアルカリ土類金属に属しているＣａとＳｒからＳｒが選択的に透過されるということを意味する。
【００３１】
「吸着」は、吸着することで派生する分離・回収あるいは除染することの上位の意味において使用される。
【００３２】
「表面層」を形成するとは、単独であるいは混合状態で表面膜を形成することを意味する。あるいは、カプセル状態を形成することをも意味する。
【実施例】
【００３３】
図１は、本発明の実施例のＳｒの吸着剤を作製する製法を示す図である。
【００３４】
図１において、Ｓｒ吸着剤製造装置１００は、滴下ノズル装置１とゲル化装置２から構成される。
【００３５】
滴下ノズル装置１は、原料送液配管３、この配管に接続された多連（図１では６つ）の滴下ノズル４及び滴下ノズル４に接続された空気送風配管５から構成される。
【００３６】
原料送液配管３からは原料溶液が滴下ノズル４に送られ、空気送風配管５からは間欠送風になるように制御された空気が滴下ノズル４に送られる。
【００３７】
原料溶液は、Ｓｒ吸着部材とアルギン酸（Ａｌｇｉ）が混合した溶液であり、本実施例の場合、好んでＳｒ吸着部材としてＡ型ゼオライト（ＺＬＡ４）が使用される。
【００３８】
図２に、滴下ノズル４の詳細を示す。
【００３９】
図２において、滴下ノズル４は、二重ノズル構成とされ、内側の配管１内の内側流路１２を原料溶液（ＺＬＡ４＋Ａｌｇｉ）が流過され、外側の配管１３と内側の配管１１とで形成される外側流路１４を間欠制御された空気が流過される。外側流路１４は、出口端で狭められており、流連の増した空気流が内方に向けて吹き出される。
【００４０】
内側流路２を流過して来た原料溶液は、出口端１５から放出された時、外側流路１４を流過した間欠空気の空気流によって小さな粒に切断される。切断された原料溶液の粒は、表面張力によって球状化する。図では、球状化した粒を液滴６として拡大して示す。
【００４１】
この例では、二重ノズル構成としているが、三重ノズル構成として、内側流域からＺＬＡ４を投入し、外側流域からＡｌｇｉを投入するようにしてもよい。このようにすると、ＺＬＡ４とＡｌｇｉを混合させずに別個に投入され、別個の構成状態になる。
【００４２】
図１に戻って、ゲル化装置２は、容器２１とこの空気２１内に貯められたゲル化溶液２２から構成される。ゲル化溶液２２は、本例の場合、ＣａＣｌ２が用いられる。溶液２１の上側の表面は、多連の滴下ノズル４に対峙配置される。すなわち、液滴６は垂直方向に落下する。
【００４３】
このような配置構成によって、落下した液滴６は、ゲル化溶液中に受け入れられ、液滴６の表面にあるアルギン酸はＣａＣｌ２によってゲル化し、Ｃａアルギン酸膜が形成される。これによって表面のみがゲル化されたゲル球状体が形成される。
【００４４】
図１に、生体ゲル球状体７として示す。生体ゲル球状体７は、容器２１から回収される。図１に、ゲル球状体回収８として示す。
【００４５】
回収されたゲル球状体は粒状を呈しており、乾燥機（図示せず）によって乾燥されて、無機材料で固形化された、Ｓｒを選択透過させるＣａアルギン酸膜を備えることで、Ｓｒを選択的に吸着する粒状のＳｒ選択吸着剤となる。
【００４６】
図３に、このＳｒ選択吸着剤３０の概念を示す。
【００４７】
図３において、Ｓｒ選択吸着剤３０は、内側の内部充填材としてのＳｒ吸着部材３１と、この表面に形成されたＣａアルギン酸膜３２とから形成される。この例の場合、Ｃａアルギン酸膜は、Ｓｒ吸着部材との混合状態で、Ｓｒ吸着部材の表面に一体的に形成されることになる。三連ノズル構成の滴下ノズルを採用して、Ｓｒ吸着部材３１の表面にＣａアルギン酸膜３２が一体付着形成することができる。これらの間に選択吸着に関与しないで選択透過したＳｒをスルーさせることのできる第三の領域を形成することは可能である。また、選択吸着に関与したい物質をＣａアルギン酸膜３２に混合しておくことは可能である。
【００４８】
図３には、このような形態のＳｒ選択吸着剤３０が、容器２９から取り出されて、環境としての海水塩成分混入水３３、例えばＲＯ濃縮水中に置かれた場合を示す。
【００４９】
図３に示すように、Ｃａアルギン酸膜３２の厚さは粒径（例えば１〜２ｍｍΦ）に比べてかなり薄い。すなわち、薄膜層とされる。
【００５０】
海水塩成分混入水３３中には、Ｓｒ２＋，９０Ｓｒ２＋，８９Ｓｒ２＋の放射性核種としての放射性ストロンチウムを含むストロンチウム，Ｂａ２＋，１４０Ｂａ２＋の放射性核種としての放射性バリウムを含むバリウムが存在する。
【００５１】
また、一方ではＣａ２＋，Ｍｇ２＋，Ｎａ＋，Ｃｌ−，ＳＯ４２−，ＨＣＯ３−が存在する。これらから明瞭なように、海水塩成分混入水３３中には、Ｓｒ、Ｃａ、Ｍｇが共存する。
【００５２】
試用した海水塩成分混入水の例：
１）Ｓｒ選択吸着剤のＫｄ値（本実施例）
試験液５００ｍｌにＳｒ選択吸着剤２．５ｇ添加し、２ｈ撹拌
海水：Ｋｄ（Ｓｒ）２９２
淡水：Ｋｄ（Ｓｒ）＞９．３ｅ＋４
２）Ｓｒ選択吸着剤のＳｒ選択吸着部材のみからなる場合のＫｄ値
試験液１００，５００ｍｌにＳｒ選択吸着剤１ｇ添加し、１４ｈ撹拌
海水：Ｋｄ（Ｓｒ）６４５〜８５７，Ｋｄ（Ｃａ）９４〜１３５，Ｋｄ（Ｍｇ）４
．８〜７．６淡水：Ｋｄ（Ｓｒ）６．９ｅ＋３〜１．０ｅ＋４
【００５３】
Ｓｒ選択吸着剤３０の内部のＳｒ吸着部材３１には、Ｓｒ吸着ゾーンが形成される。このゾーンは、ＳｒあるいはＳｒ及びＢａの吸着ゾーンでもある。Ｓｒ選択吸着剤３０の外側に形成されたＣａアルギン酸膜３２は、Ｃａ不透過機能を有する。この膜は、またＣａ、あるいはＣａ及びＭｇの不透過機能を有する。図３には、Ｓｒ吸着ゾーン，Ｂａ吸着ゾーン及びＣａ不透過膜として機能が表示される。Ｍｇ不透過膜としていないのは、吸着運用運転の初期でＭｇが吸着されることがあることによる。この初期を経て吸着運用の初期状態では、Ｍｇ不透過膜となる。したがって、この状態ではＣａ、Ｍｇ共不透過状態となる。
【００５４】
Ｃａアルギン酸膜３２は、ＳｒとＣａが共存したときに、Ｓｒを選択的に透過させる。海水あるいは海水塩成分混入水中にはＳｒの量に比べて多量のＣａが共存しているが、Ｃａアルギン酸膜３２は、阻害元素としてのＣａの存在下、Ｓｒを選択的に透過させる。このＣａアルギン酸膜３２は、海水や海水塩成分を含む水溶液中で使用されてＣａを不透過とし、Ｓｒを選択透過させる性状を有する。このことは、本発明者等によって得られた。新しい知見であることを示す。
【００５５】
Ｃａアルギン酸膜３２は、Ｓｒに加えてＢａについても選択的に透過させる。図３には、この現象をＳｒ，Ｂａ選択透過として表示してある。
【００５６】
Ｃａアルギン酸膜３２は、上述したように、Ｃａが透過して内部のＳｒ吸着部材３１に到達することを排除する。また、Ｃａアルギン酸膜３２は、Ｃａ更にはＣａに加えてＭｇが内部のＳｒ吸着部材３１に到達することが排除される。この状態で、Ｓｒ吸着部材には、選択透過したＳｒが到達し、ここで吸着されることになる。図では、この現象をＣａ，Ｍｇ排除と表示している。Ｃａ、あるいはＣａ及びＭｇが排除されたＳｒがＳｒ吸着部材の吸着ゾーンに達する。Ｃａ，Ｍｇが排除されるということは、Ｃａ，Ｍｇが吸着されることがなく、海水あるいは海水塩成分混入水中に残存することであり、二次的堆積物とはならないことを意味し、処理プロセスにおいて大きな意義がある。
【００５７】
海水あるいは海水塩成分混入水中に存在するＮａ＋，Ｃｌ−，ＳＯ４２−，ＨＣＯ３−は、ＳｒあるいはＢａの吸着に関与しない。
【００５８】
ここで、上述したように、また後述するように、Ｃａが不透過であるという現象は、Ｃａをまったく透過しないということを意味せず、実用的プロセスにおいて、試用開始時においてＣａがＣａアルギン酸膜に実質的に吸着されない状況になって透過することがなくなるという場合を含めて不透過という。本発明者等の実験によれば、Ｃａアルギン酸膜は、実質的にＣａを吸着しない。
【００５９】
このように、Ｃａアルギン酸膜３２を選択的に透過したＳｒは、Ｓｒ吸着部材３１によって形成されるＳｒ吸着ゾーンで吸着される。よって、Ｓｒ選択吸着剤あるいは、選択的にＳｒを吸着することになる。また、Ｃａアルギン酸膜３２を選択的に透過したＢａは、Ｓｒ吸着部材３１が有するＢａ吸着能力によって吸着される。
【００６０】
本実施例のＳｒ選択吸着剤３０を、テトラメトキシシラン、テトラエトキシシラン、チタンテトライソプロポキシドまたはチタンテトラブトキシドに浸漬させ、Ｃａアルギン酸膜の表面に存在するアルギン酸の水酸基と反応させて、シリカまたはチタニアで架橋することによる三次元構造体をＣａアルギン酸膜の表面に形成することで、Ｓｒ吸着剤の強度を増加させることができる。これによって、Ｃａアルギン酸膜３２の表面にアルギン酸の水酸基にシリカまたはチタニアが架橋した三次元構造が形成される。
【００６１】
図４は、海水を使用したときの、カラムに本実施例のＳｒ選択吸着剤を充填して得られた海水通液量と元素吸着除去率との関係を示す。本実施例で使用されたＳｒ吸着部材はＡ型ゼオライトである。Ｘ型ゼオライトを使用しても同様の結果が得られる。また、他のＳｒに吸着部材であってもＣａアルギン酸膜の作用によって同様の結果が得られる。Ｓｒ吸着部材としては各種のものが使用可能であり、多数発表されている。また、Ｓｒ吸着部材がＢａを吸着することもよく知られている。
【００６２】
比較例は、本実施例のＳｒ選択吸着剤のＳｒ吸着部材のみからなって、Ｃａアルギン酸膜を形成しないＳｒ吸着剤を使用した場合を示す。
【００６３】
図４から、Ｃａアルギン酸膜を形成したことによる膜効果は大きく２つあることが分る。
【００６４】
膜効果（１）：本実施例によれば、Ｓｒの除去率は、海水通液が増加しても高い値を示す。また、本実施例によれば、Ｂａの除去率は、海水通液が増加しても高い値を示す。これに対して、比較例にあっては、Ｃａ吸着に伴い、Ｓｒ除去率が低下している。
【００６５】
膜効果（２）：本実施例によれば、Ｓｒ選択吸着剤へのＣａ吸着は認められなかった。Ｍｇ吸着は運用初期においてわずかであった。本実施例にあってもＭｇ吸着はわずかに認められ、比較例と同様であった。このわずかなＭｇ吸着は、Ｓｒ選択吸着、Ｂａ選択吸着に影響を与えないか、与えたとしても僅少である。また、この運用初期を経過し、運用状態に至るとＭｇもまた吸着されず、不透過となる。
【００６６】
図４から分るように、Ｓｒ吸着部材の表面に形成されたＣａアルギン酸膜は、海水や海水塩成分を含む水溶液中で使用されてＣａを不透過とし、共存したＳｒを選択透過させる性状を持つという特徴がある。そして、本実施例のＳｒ選択吸着剤は、このような性状を持つＣａアルギン酸膜を備えることを特徴とする。この特徴のある状態は、Ｓｒ選択的吸着によって重要な意味を有する。
【００６７】
図５は、海水にＲＯ膜スケール防止用キレート剤が共存する場合の本実施例に与える影響を調べた結果を示す。
【００６８】
図５から、ＨＥＤＰ，ＥＤＴＡ共存は、本実施例のＳｒ除去率に与える影響はないと判断される。
【００６９】
図６は、海水塩成分濃度変化（海水比１〜５倍濃度）が本実施例に与える影響を調べた結果を示す。
【００７０】
図５から、高塩濃度でＳｒ除去率がやや低下する傾向がみられたが、高いＳｒ除去率を保持することができる。
【００７１】
従来、海水や海水塩成分を含む水溶液中において共存するＣａとＳｒとを分離することは、双方の元素が周期表で共に２Ａ族のアルカリ土類金属に属していることから難しく、分離するためにＣａを沈殿させるなどの前処理を要したが、本実施例によれば前処理などを行うことなく阻害元素としてのＣａの作用を排除することができるため、容易にかつ効率的にＳｒを選択的に分離することが可能になった。前処理をしなくてすむために排除したＣａが蓄積することになるということもない。
【符号の説明】
【００７２】
１…滴下ノズル装置、２…ゲル化装置、３…原料送液配管、４…滴下ノズル、５…空気送風配管、６…液滴、７…生成ゲル球状体、８…ゲル球状体回収、３０…Ｓｒ選択吸着剤、３１…Ｓｒ吸着部材、３２…Ｃａアルギン酸膜、１００…Ｓｒ吸着剤製造装置。
【図１】
0005373163.tif 000002
【図２】
0005373163.tif 000003
【図３】
0005373163.tif 000004
【図４】
0005373163.tif 000005
【図５】
0005373163.tif 000006
【図６】
0005373163.tif 000007